СПОСОБ ПОВЫШЕНИЯ ЭКСПЛУАТАЦИОННЫХ ХАРАКТЕРИСТИК ЛОПАТОК ТУРБОМАШИН ИЗ ЛЕГИРОВАННЫХ СТАЛЕЙ

1. Способ повышения эксплуатационных характеристик лопаток турбомашин из легированных сталей, включающий полирование поверхности пера лопатк, отличающийся тем, что полирование пера лопатки осуществляют электролитно-плазменным методом, включающим погружение детали в электролит, формирование вокруг обрабатываемой поверхности детали парогазовой оболочки и зажигание разряда между обрабатываемой деталью и электролитом путем подачи на обрабатываемую деталь электрического потенциала, причем полирование поверхности пера лопатки производят в два этапа: вначале к обрабатываемой лопатке прикладывают электрический потенциал величиной от 320 до 350 В и проводят полирования до достижения минимально возможной при данном напряжении величины шероховатости, а затем плавно уменьшают напряжение до величин от 270 до 300 В и проводят окончательное полирование до достижения минимально возможной при данном напряжении величины шероховатости поверхности, причем в качестве электролита используют водный раствор соли сульфата аммония концентрацией от 6 до 12 г/л, а полирование ведут при температуре от 60 до 80°С.
2
2. Способ по п. 1, отличающийся тем, что полирование пера лопатки ведут при величине тока от 0,2 до 0,8 А/дм.
3. Способ по п. 1, отличающийся тем, что в качестве лопатки турбомашины используют лопатку компрессора газотурбинного двигателя.
4. Способ по п. 2, отличающийся тем, что в качестве лопатки турбомашины используют лопатку компрессора газотурбинного двигателя.
5. Способ по п. 1, отличающийся тем, что в качестве лопатки турбомашины используют лопатку компрессора газотурбинной установки.
6. Способ по п. 2, отличающийся тем, что в качестве лопатки турбомашины используют лопатку компрессора газотурбинной установки.
7. Способ по п. 1, отличающийся тем, что в качестве лопатки турбомашины используют лопатку газоперекачивающей установки.
8. Способ по п. 2, отличающийся тем, что в качестве лопатки турбомашины используют лопатку газоперекачивающей установки.
9. Способ по любому из пп. 1-8, отличающийся тем, что в состав электролита дополнительно вводят поверхностно-активные вещества в концентрации вес.% от 0,6 до 1,2.